(57)【要約】  イオン交換により化学強化されたリチウム含有ガラスを特徴付ける方法が開示されている。この方法により、カリウム含有塩、特にカリウムとナトリウム両方を有する塩中で生じる表面応力スパイクを有する化学強化されたＬｉ含有ガラスにおける応力プロファイルの品質管理を行うことができる。この方法により、表面圧縮とスパイクの深さ、および中央張力に対するその寄与、並びにスパイクの底部での圧縮、および全中央張力の測定、およびスパイクと応力プロファイルの深い領域が交差する膝での応力の計算が可能になる。その測定は、スパイクから離れた基板の内部のほとんどにおいて形状が準放物線である商業的に重要なプロファイルに関する。
2018527282.tif 000002
【特許請求の範囲】
【請求項１】
アルカリイオンの内部拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々がモード線および臨界角に関連する移行を含むＴＭモードスペクトルおよびＴＥモードスペクトルを測定する工程、
前記ＴＭおよびＴＥモードスペクトル、または前記アルカリイオンの少なくとも１つの種類の表面濃度の測定を使用して、前記スパイクの表面圧縮応力ＣＳspを決定する工程、
ＴＥおよびＴＭ移行位置の間の差を測定して、複屈折ＢＲの量を決定する工程、および
ＣＳknee＝（ＣＦＤ）（ＢＲ）／ＳＯＣとして膝応力を計算する工程であって、式中、ＳＯＣは応力光学係数であり、ＣＦＤは較正係数である工程、
を有してなる方法。
【請求項２】
前記深い領域の応力プロファイルを、１．３と４の間の累乗係数を有するベキ乗則により近似する工程をさらに含む、請求項１記載の方法。
【請求項３】
アルカリイオンの内部拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々が、前記スパイク領域に関連するモード線、全反射（ＴＩＲ）の部分、前記基板の前記深い領域に光結合がある部分反射の部分、および臨界角に関連する、前記２つの部分の間の移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記ＴＭおよびＴＥモードスペクトルの少なくとも一方のスパイク領域の複数のモード線を使用して、前記スパイクの応力勾配ｓσを決定する工程、
前記移行と該移行に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、および
関係式：
ＣＳknee＝ＣＳsp＋（ＣＦ）（Ｓσ）（ＤＯＬsp）
を使用して、表面圧縮応力ＣＳsp、応力勾配ｓσ、および前記スパイクの層の深さＤＯＬspを使用して、膝での圧縮応力ＣＳkneeの量を計算する工程であって、ＣＦは絶対値で０．５から２の範囲にある較正因子である工程、
を有してなる方法。
【請求項４】
前記応力勾配ｓσを決定する工程が、前記ＴＥモードスペクトルおよび前記ＴＭモードスペクトルの各々の２つの最低次モード線を使用して行われる、請求項３記載の方法。
【請求項５】
前記応力勾配ｓσを決定する工程が、前記ＴＥモードスペクトルおよび前記ＴＭモードスペクトルの少なくとも一方の３つ以上のモード線を使用して行われる、請求項３記載の方法。
【請求項６】
前記応力勾配ｓσを決定する工程が、線形回帰を使用するか、またはモード線の対を使用した平均化法によって、行われる、請求項３記載の方法。
【請求項７】
アルカリイオンの拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々が、前記スパイク領域に関連するモード線、全反射（ＴＩＲ）の部分、前記基板の前記深い領域に光結合がある部分反射の部分、および臨界角に対応する、前記２つの部分の間の移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
2018527282.tif 000084
により与えられる応力誘起複屈折ＢＲを推測する工程であって、式中、
2018527282.tif 000085
は最高共通次のＴＥスパイクモードの実効屈折率であり、
2018527282.tif 000086
は最高共通次のＴＭスパイクモードの実効屈折率である工程、および
ＣＳknee＝（ＣＦＤ）（ＢＲ）／ＳＯＣとして膝応力を計算する工程であって、ＳＯＣは応力光学係数であり、ＣＦＤは較正因子である工程、
を有してなる方法。
【請求項８】
ＣＦＤが０．５と１．５の間にある、請求項１または７記載の方法。
【請求項９】
アルカリイオンの拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々がモード線および臨界角に対応する移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記ＴＥおよびＴＭ移行位置の間の差を測定して、複屈折ＢＲの量を決定する工程であって、ＢＲが、
2018527282.tif 000087
により与えられ、式中、
2018527282.tif 000088
は最高共通次のＴＥスパイクモードの実効屈折率であり、
2018527282.tif 000089
は最高共通次のＴＭスパイクモードの実効屈折率である工程、および
方程式：
ＣＳk＝Ｋ3×ＢＲ／ＳＯＣ
を使用して、ＣＳkとして膝応力を計算する工程であって、ＳＯＣは応力光学係数であり、Ｋ3は、０．２と２の間にある較正因子である工程、
を有してなる方法。
【請求項１０】
前記移行と該移行に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程をさらに含む、請求項１、７または９記載の方法。
【請求項１１】
前記層の深さＤＯＬspが、前記ＴＭモードスペクトルの前記モード線および前記移行のみを使用して計算される、請求項１０記載の方法。
【請求項１２】
前記アルカリイオンがＮａおよびＫであり、前記ガラス基板がＬｉを含有し、前記プロファイルの深い領域にＮａが豊富であり、前記浅い領域にＫが豊富である、請求項１、３、７または９記載の方法。
【請求項１３】
前記層の深さＤＯＬspが、前記ＴＭモードスペクトルのモード線のみを使用して計算される、請求項１０記載の方法。
【請求項１４】
前記層の深さＤＯＬspが、前記ＴＭモードスペクトルの少なくとも３つのモード線を使用して計算される、請求項１０記載の方法。
【請求項１５】
前記ＴＭおよびＴＥモードスペクトルの少なくとも一方が少なくとも所定の数の縞を含むことを確認することによって、前記スパイクの層の深さＤＯＬspが所望の範囲内にあることを判定する工程をさらに含む、請求項１、７または９記載の方法。
【請求項１６】
前記ＴＭモードスペクトルおよび前記ＴＥモードスペクトルの各々が、０．２と０．６の間のモード数の端数部分を有する、請求項１、７または９記載の方法。
【請求項１７】
アルカリイオンの拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々が、前記スパイク空間領域に関連するモード線、全反射（ＴＩＲ）の部分、前記基板の前記深い領域に光結合がある部分反射の部分、および臨界角に対応する、前記２つの部分の間の移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記移行領域と該移行領域に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、
前記ＴＥおよびＴＭ移行位置の間の差を測定して、複屈折ＢＲの量を決定する工程であって、ＢＲが、
2018527282.tif 000090
により与えられ、式中、
2018527282.tif 000091
は最高共通次のＴＥスパイクモードの実効屈折率であり、
2018527282.tif 000092
は最高共通次のＴＭスパイクモードの実効屈折率である工程、および
方程式：
2018527282.tif 000093
を使用して、ＣＳkとして膝応力を計算する工程であって、式中、ＣＳsurは代理応力ＣＳsur＝ＢＲ／ＳＯＣであり、ＳＯＣは応力光学係数を表し、
2018527282.tif 000094
は、ＣＳk、ＣＳsur、ＣＳsp、およびＤＯＬの公称値である工程、
を有してなる方法。
【発明の詳細な説明】
【関連出願の説明】
【０００１】
本出願は、ここに引用される、２０１５年９月１７日に出願された米国仮特許出願第６２／２１９９４９号に関する。
【技術分野】
【０００２】
本開示は、化学強化ガラスに関し、特に、イオン交換により化学強化されたリチウム含有ガラスを特徴付ける方法に関する。
【背景技術】
【０００３】
化学強化ガラスは、硬度、耐破壊性などの少なくとも１つの強度関連の特徴を改善するために化学的改良が行われたガラスである。化学強化ガラスには、ディスプレイを備えた電子機器、特にスマートフォンおよびタブレットなどの携帯型機器のためのカバーガラスとしての特別な用途が見出されている。
【０００４】
１つの方法において、化学強化はイオン交換過程により行われる。その過程により、ガラスマトリクス中のイオンが、例えば、溶融浴からの、外部から導入されたイオンと置換される。一般に、元々あるイオンよりも置換イオンが大きい（例えば、Ｎａ+イオンがＫ+イオンにより置換された）場合、強化が行われる。このイオン交換過程により、ガラス表面からガラスマトリクス中に延在する屈折率プロファイルが生じる。その屈折率プロファイルは、ガラス表面に対して測定されるイオン拡散層のサイズ、厚さまたは「深さ」を規定する層の深さすなわちＤＯＬを有する。その屈折率プロファイルは、応力プロファイル、表面応力、中央張力、複屈折などを含む、多数の応力関連の特徴も規定する。その屈折率プロファイルは、そのプロファイルが所定の基準を満たす場合、光導波路を画成する。
【０００５】
最近、非常に大きいＤＯＬ（およびより詳しくは、大きい圧縮深さ）を有する化学強化ガラスが、硬い粗面に面落下した際に優れた耐破壊性を有することが示された。リチウムを含有するガラス（「Ｌｉ含有ガラス」）は、大きいＤＯＬを得るために高速イオン交換（例えば、Ｎａ+またはＫ+によるＬｉ+の置換）を行うことができる。実質的に放物線の応力プロファイルが、Ｌｉ含有ガラスに容易に得られ、ここで、Ｎａ+のイオン交換濃度プロファイルが基板の中心平面でつながり、深さ不変中央張力の従来の中央区域をゼロまたは取るに足りない厚さまで縮小させる。その関連する応力プロファイルは、例えば、試料の厚さの２０％程度の、予測できる大きい圧縮深さを有し、この圧縮深さは、製造条件の変動に関して極めて堅牢性である。
【０００６】
特に商業的に重要な応力プロファイルは、表面近くに「スパイク(spike)」を有する準放物線（実質的に放物線の）プロファイルである。このプロファイルの放物線部分とスパイクとの間の移行部は、膝の形状を有する。このスパイクは、ガラスのエッジに力が印加された（例えば、スマートフォンが落とされた）ときに、またはガラスが強い曲げを経験したときに、破壊を防ぐのに特に役立つ。そのスパイクは、ＫＮＯ3を含有する浴中でのイオン交換によって、Ｌｉ含有ガラスに達成できる。そのスパイクが、Ｎａ+イオンも交換されるように、ＫＮＯ3およびＮａＮＯ3の混合物を有する浴中で得られることが、しばしば好ましい。このＮａ+イオンはＫ+イオンよりも速く拡散し、それゆえ、Ｋ+イオンよりも少なくとも一桁深い深さまで拡散する。その結果、プロファイルのより深い部分は、主にＮａ+イオンにより形成され、プロファイルの浅い部分は、主にＫ+イオンにより形成される。
【０００７】
化学強化Ｌｉ含有ガラスが、カバーガラスとして、また他の用途のために商業的に実行可能であるために、製造中のその品質を所定の仕様に管理しなければならない。この品質管理は、主に、製造中にイオン交換過程を管理する能力に依存し、これには、屈折率（または応力）プロファイル、および特に、「膝応力」と呼ばれる膝部分での応力を迅速かつ非破壊的に測定する能力が必要である。
【発明の概要】
【発明が解決しようとする課題】
【０００８】
残念ながら、スパイク応力プロファイルを有するガラスの品質管理は、非破壊様式でそのプロファイルを適切に特徴付けることができないために、不十分である。この無能のため、化学強化Ｌｉ含有ガラスの製造が難しくなり、市場における化学強化Ｌｉ含有ガラスの導入が遅れている。
【課題を解決するための手段】
【０００９】
本開示の態様は、それにより一例においてＬｉ+イオンがＫ+イオンおよびＮａ+イオンにより交換される（すなわち、Ｌｉ+←→Ｋ+、Ｎａ+）イオン交換過程（すなわち、アルカリイオンの内部拡散(in-diffusion)）により生じるような、表面応力スパイクを有する化学強化Ｌｉ含有ガラスを特徴付ける方法に関する。この方法により、表面圧縮とスパイクの深さ、および中央張力に対するその寄与、並びにスパイクの底部での圧縮、および全中央張力が測定される。
【００１０】
この方法が、商業的に重要な応力プロファイル、例えば、基板表面に隣接するスパイク以外の基板の内部のほとんどにおいて形状が準放物線であるものを得るために行われることが好ましい。このスパイクは、概して、より遅く（それゆえより浅く）拡散するＫ+イオンにより形成される一方で、実質的に放物線の部分は、より速く（それゆえより深く）拡散するＮａ+イオンにより形成される。この方法は、そのプロファイルが準放物線形態に達した、例えば、自己無撞着チェックを有することを確認することができる。この方法は、加工されているガラス試料の品質管理を行う工程も含むことができる。そのような品質管理は、商業的に実行できる製造過程にとって重要である。
【００１１】
本開示は、カリウム含有塩、特にカリウムとナトリウム両方を有する塩中で生じる表面応力スパイクを有する化学強化されたＬｉ含有ガラスにおける応力プロファイルの品質管理を行う方法を提供する。この方法により、基板の内部のほとんど（スパイクから離れた）において形状が準放物線である商業的に重要なプロファイルについて、表面圧縮とスパイクの深さ、および中央張力に対するその寄与、並びにスパイクの底部での圧縮、および全中央張力の測定が可能になる。この方法により、そのプロファイルが準放物線形態に達した、例えば、自己無撞着チェックを有することを調べることができる。この方法は、これらの重要なプロファイルの作成を可能にするリチウム含有ガラスの採用に必要な品質管理のための非常に重要なツールを提供する。
【００１２】
スパイクの底部での応力レベル（すなわち、膝応力）を測定する従来技術の方法は、横電界（ＴＥ）角結合スペクトルの臨界角移行の位置を測定する比較的不十分な精度により制限される。この不十分な精度はＴＥ移行に固有の態様であり、これは、広く、それゆえ、プリズム結合スペクトルにおいてぼやけて見える。この鮮明さの欠如により、モード線の測定位置が、照明の角度分布における不均一性（例えば、背景の不均一性）、並びに単に画像ノイズからの干渉の影響を受けやすくなる。
【００１３】
ここに開示された方法のいくつかでは、ＴＥ移行の臨界角の位置を正確に測定する必要がない。その方法の１つの態様において、表面応力およびスパイクにおける応力の勾配、並びに、スパイクの深さ（層の深さ、またはＤＯＬ）（ＤＯＬがＴＭ波の臨界角移行のみを使用して非常に正確に測定される場合）が測定される。このＴＭ移行は、ＴＥ移行よりも鮮明であり、それゆえ、ずっと正確な測定を行うことができる。このように、この方法の一例において、スパイクのＤＯＬを決定するために、ＴＥモードスペクトル（および特に、ＴＥスペクトルのＴＥ移行）は使用されない。
【００１４】
表面応力とスパイクの勾配、およびスパイクの深さ（上述したＤＯＬ）が分かれば、深さ＝ＤＯＬでスパイクの底部が生じる場合、スパイクの底部での応力が決定される。これは、「膝応力」であり、ここでは、ＣＳkneeまたはＣＳkのいずれか、もしくはより一般的な形態のσkneeと示される。次いで、応力プロファイルの属性の計算の残りが、従来技術の方法にしたがって進行する。
【００１５】
ここに開示された第２の方法は、膝応力の直接の測定を回避し、ＴＭおよびＴＥ偏波の両方に共通する最後の導波モードの複屈折、およびその最後の共通の導波モードの複屈折と膝での応力との間の以前に決定された関係を使用することによって、膝応力を計算する。臨界角の、特に、Ｌｉ含有ガラスにおけるスパイクされた深いプロファイルの場合のＴＥ波の臨界角の測定の精度と比べて、モード位置の一般に良好な測定精度が活かされる。
【００１６】
ここに開示された方法の利点は、その方法が、非破壊的であり、化学強化ガラスの製造における拡散過程に関連する臨界パラメータを決定するために、ハイスループットおよび高精度で行えることである。これらの臨界パラメータとしては、ＣＳ、スパイクの深さ、圧縮深さの推定値、および破砕性状態（この方法により与えられるＣＴの推定値に基づく）が挙げられる。別の利点は、この方法が、現在製造されている化学強化ガラスの品質管理に使用されている既存のハードウェアについての比較的控えめなソフトウェア強化により実行できることである。
【００１７】
ここに開示された新規の方法の主要な特別な利点の１つは、ＴＥ臨界角の直接測定における大きい誤差の影響を回避することによって、膝応力の推定値の精度における著しい改善である。この精度の改善は、化学強化ガラス製品の品質管理を改善できるので、重要である。
【００１８】
ここに開示された方法の他の利点は、その方法の適用性の分野の増加、すなわち、測定プロセスウィンドウのサイズの増加である。従来技術の方法は、測定を行うためのプロセスウィンドウまたは「スウィートスポット」を有し、そこでは、ＴＭおよびＴＥスペクトルに関する臨界角移行の近傍で漏洩モードは生じなかった。そのような漏洩モードは、移行の近傍において強度の角度分布の著しい変形をもたらし、現実的な状況においてなくすまたは効果的に補うのが難しい非常に重大で許容できない誤差の源である。
【００１９】
新規の方法の第１のものにおいて、ＴＭスペクトルに漏洩モード干渉がないことしか必要なく、これにより、平均で、スウィートスポットの範囲が２倍になる。
【００２０】
新規の方法の両方において、臨界角は膝応力の直接測定に使用されないので、臨界角測定における誤差の影響が著しく低下する。このことは、スウィートスポットの範囲の効果的な増加をもたらす。
【００２１】
追加の特徴および利点は、以下の詳細な説明に述べられており、一部は、その説明から当業者に容易に明白となるか、または記載された説明およびその特許請求の範囲、並びに添付図面に記載されているように実施の形態を実施することによって認識されるであろう。先の一般的な説明および以下の詳細な説明の両方とも、例示に過ぎず、請求項の性質および特徴を理解するための概要または骨子を提供することが意図されていることを理解すべきである。
【００２２】
添付図面は、さらなる理解を与えるために含まれ、本明細書に包含され、その一部を構成する。図面は、１つ以上の実施の形態を示しており、詳細な説明と共に、様々な実施の形態の原理および作動を説明する働きをする。このように、本開示は、添付図面と共に解釈したときに、以下の詳細な説明からより十分に理解される。
【図面の簡単な説明】
【００２３】
【図１Ａ】平面基板の形態にある例示のＤＩＯＸガラス基板の斜視図
【図１Ｂ】基板表面に亘り、基板の本体中に行われる二重イオン交換過程を示す、ｘ−ｚ面で撮られた図１ＡのＤＩＯＸ基板の拡大断面図
【図１Ｃ】ＤＩＯＸ基板を形成するＤＩＯＸ過程の結果を示す概略図
【図２】図１Ｃに示されたＤＩＯＸ基板に関する例示の屈折率プロファイルｎ（ｚ）のグラフ
【図３Ａ】ＮａＮＯ3およびＫＮＯ3の混合物を使用したイオン交換過程によって形成されたＬｉ含有ガラスの例示の測定モードスペクトルに基づくモードスペクトルの写真であって、モードスペクトルはＴＭスペクトル（上側）およびＴＥスペクトル（下側）を含み、ここに開示された方法の実施に関する選ばれたプロファイル測定パラメータも示す写真
【図３Ｂ】ＮａＮＯ3およびＫＮＯ3の混合物を使用したイオン交換過程によって形成されたＬｉ含有ガラスの例示の測定モードスペクトルに基づくモードスペクトルの概略図であって、モードスペクトルはＴＭスペクトル（上側）およびＴＥスペクトル（下側）を含み、ここに開示された方法の実施に関する選ばれたプロファイル測定パラメータも示す概略図
【図４】Ｋ+およびＮａ+イオン交換を経た化学強化Ｌｉ含有ガラスの試料に関するモデル応力プロファイル（実線）を示す、圧縮応力ＣＳ（ＭＰａ）対正規化位置座標ｚ／Ｌをプロットしたグラフであって、点線の曲線はＮａ+拡散のみのモデルプロファイルを示し、そのモデルプロファイルでは、それぞれ、ｚ／Ｌ＝−０．５および＋０．５にある２つの表面でイオン交換が行われたことを示すグラフ
【図５】応力プロファイルのスパイク部分、長い拡散放物線部分およびスパイクに加えた放物線部分に関する別々のプロットを示す、応力（ＭＰａ）対正規化位置座標ｚ／Ｌをプロットしたグラフ
【図６Ａ】例示の化学強化Ｌｉ含有ガラスの試料に関するＴＥおよびＴＭモードスペクトルを示す、測定モードスペクトルに基づくモードスペクトルの写真
【図６Ｂ】例示の化学強化Ｌｉ含有ガラスの試料に関するＴＥおよびＴＭモードスペクトルを示す、測定モードスペクトルに基づくモードスペクトルの概略図
【図６Ｃ】図６ＡのＴＭモードスペクトルのモード線または縞に関する、モードスペクトルに沿った距離ｘ’に対して強度Ｉをプロットしたグラフ
【図６Ｄ】図６ＡのＴＥモードスペクトルのモード線または縞に関する、モードスペクトルに沿った距離ｘ’に対して強度Ｉをプロットしたグラフ
【図７Ａ】測定がある拡散時点で行われた、例示の化学強化ガラス基板について測定したモードスペクトルを示す図
【図７Ｂ】測定が異なる拡散時点で行われた、例示の化学強化ガラス基板について測定したモードスペクトルを示す図
【図７Ｃ】測定がさらに異なる拡散時点で行われた、例示の化学強化ガラス基板について測定したモードスペクトルを示す図
【図８Ａ】領域Ｒ１が５８９ｎｍでの２つの縞（ＴＭモード）に基づく測定を示し、領域Ｒ２が５８９ｎｍでの３つの縞（ＴＭモード）の使用の間の移行を示し、領域Ｒ３が５８９ｎｍでの３つの縞（ＴＭモード）を使用する測定を示す、時間に対する測定ＤＯＬ（μｍ）をプロットしたグラフ
【図８Ｂ】領域Ｒ１が５８９ｎｍでの２つの縞（ＴＭモード）に基づく測定を示し、領域Ｒ２が５８９ｎｍでの３つの縞（ＴＭモード）の使用の間の移行を示し、領域Ｒ３が５８９ｎｍでの３つの縞（ＴＭモード）を使用する測定を示す、時間に対する測定ＤＯＬ（μｍ）をプロットしたグラフ
【図９Ａ】図８Ａおよび８Ｂと同じ領域Ｒ１、Ｒ２およびＲ３を示す、時間で表された時間に対する測定圧縮応力ＣＳ（ＭＰａ）をプロットしたグラフ
【図９Ｂ】図８Ａおよび８Ｂと同じ領域Ｒ１、Ｒ２およびＲ３を示す、時間で表された時間に対する測定圧縮応力ＣＳ（ＭＰａ）をプロットしたグラフ
【図１０Ａ】図８Ａおよび８Ｂと同じ領域Ｒ１、Ｒ２およびＲ３を示す、時間で表された時間に対する測定圧縮応力ＣＳ（ＭＰａ）をプロットしたグラフ
【図１０Ｂ】図８Ａおよび８Ｂと同じ領域Ｒ１、Ｒ２およびＲ３を示す、時間で表された時間に対する測定圧縮応力ＣＳ（ＭＰａ）をプロットしたグラフ
【図１１】多数の異なるガラス試料に関するプロファイルパラメータの計算結果を示す表１
【図１２】偏波当たり２つの光学モード（近似曲線Ａ）とは対照的に、偏波当たり３つ以上の光学モードの使用に基づく勾配導出（近似曲線Ｂ）に関する、改善されたアルゴリズムを適用した後のある範囲のＤＯＬを網羅する測定試料に関するＣＳに対するＣＳkの減少した依存性および減少した範囲を示すグラフ
【図１３】ガラス基板に形成された例示の導波路に関するＣＳk、ＣＳ、およびＤＯＬのいくつかの異なる前提値についてのＴＭおよびＴＥ偏波両方の３導波モードの計算した実効屈折率を含む表３
【図１４Ａ】前提定数であるＫ3に起因する、１つの実施の形態におけるＣＳk測定の系統誤差を補正するための動的に調製されたＣＳ依存性因子を適用する目的のための、例示のシミュレーションしたイオン交換されたＬｉ含有ガラスの圧縮応力ＣＳに対する膝応力スケーリング因子Ｋ3の依存性を示すグラフ
【図１４Ｂ】系統誤差が前提定数であるＫ3に起因する１つの実施の形態におけるＣＳkの系統誤差を補正する目的のための、ＣＳ（ｄＫ3／ｄＣＳ）に関するスケーリング因子Ｋ3の導関数、およびＣＳ値に対するその導関数のわずかな依存性を示すグラフ
【図１５】Ｋ3が定数であり、ＤＯＬとは関係ないと仮定したことに起因するＣＳkの系統誤差を補正する目的のための、ある範囲のＤＯＬを網羅するシミュレーションしたプロファイルについての、ＤＯＬに対するスケーリング因子Ｋ3の依存性を示すグラフ
【図１６】比較的小さくほとんど変化しない導関数の領域、および絶対値で相当増大する、急速に変化する導関数の領域を有する、ＤＯＬに関するスケーリング因子Ｋ3の導関数（ｄＫ3／ｄＤＯＬ）を示すグラフ
【発明を実施するための形態】
【００２４】
ここで、その実施例が添付図面に示された、本開示の様々な実施の形態を詳しく参照する。できるときはいつでも、同じまたは同様の部品を称するために、図面に亘り、同じまたは同様の参照番号または記号が使用される。図面は、必ずしも一定の縮尺で描かれておらず、当業者は、本開示の重要な態様を示すために、図面が単純化されていることを認識するであろう。
【００２５】
下記に述べられた請求項は、発明を実施するための形態に含まれ、その一部を構成する。
【００２６】
図１Ａは、本体２１および（上）面２２を有する平面イオン交換基板２０の形態にある例示のガラス基板の斜視図であり、その本体は、基準（バルク）屈折率ｎs、表面屈折率ｎ0およびｚ方向の厚さを有する。図１Ｂは、ｙ−ｚ面で撮られたイオン交換基板２０の拡大断面図であり、面２２に亘り、ｚ方向に本体２１中に行われる例示の二重イオン交換（ＤＩＯＸ）過程を示す。
【００２７】
ここに開示された方法に関して論じられるＤＩＯＸ過程において、２つの異なる種類のイオンＮａ+およびＫ+が、ガラス本体２１の一部である別の異なるイオンＬｉ+を置換する。そのＮａ+およびＫ+イオンは、公知のイオン交換技術を使用して、連続的か同時かのいずれかで、ガラス本体２１中に導入することができる。先に述べたように、Ｎａ+イオンは、Ｋ+イオンよりも速く拡散し、それゆえ、ガラス本体２１中により深く進む。これは、下記に述べるように、結果として生じる屈折率プロファイルおよび応力プロファイルに影響する。
【００２８】
図１Ｃは、結果として行われたＤＩＯＸ過程の概略図であり、図２は、ＤＩＯＸ過程を経た、図１Ｃに示されたような屈折率プロファイルを有する基板２０に関する例示の屈折率プロファイルｎ（ｚ）を表す。対応する応力プロファイルは、σ（ｚ）で表すことができる。屈折率プロファイルｎ（ｚ）は、より浅いイオン交換（Ｋ+イオン）に関連し、以後、ＤＯＬspとしても示される「スパイクの層の深さ」を規定する本体２１中の深さＤ１を有する領域Ｒ１に関連する第１の「スパイク」ＳＰを含む。この屈折率プロファイルｎ（ｚ）は、より深いイオン交換（Ｎａ+イオン）に関連し、層の深さ（ＤＯＬ）を規定し、ＤＯＬpとしても示される深さＤ２を有する第２の領域Ｒ２も含む。一例において、第２の領域Ｒ２における屈折率プロファイルｎ（ｚ）の部分は、放物線形状または一般にベキ乗則形状を有するので、ＰＰで示される。このスパイクＳＰおよびベキ乗則プロファイルＰＰは、膝の形状を有する位置ＫＮで交差する。
【００２９】
より深い第２の領域Ｒ２は、実際には、より浅い領域の前に生じるであろう。領域Ｒ１は、基板表面２２に隣接し、比較的急勾配であり浅いのに対し、領域Ｒ２は、それほど急勾配ではなく、上述した深さＤ２まで基板中に比較的深く延在する。一例において、領域Ｒ１は、基板表面２２で最大屈折率ｎ0を有し、中程度の屈折率ｎiまで急勾配で次第に減少する一方で、領域Ｒ２は、その中程度の屈折率から基板（バルク）屈折率ｎsまでより少しずつ減少する。領域Ｒ１の屈折率プロファイルｎ（ｚ）の部分は、深さＤＯＳを有する屈折率のスパイクＳＰを表す。
【００３０】
図３Ａは、例示の測定モードスペクトル５０を表す写真であり、図３Ｂは、図３Ａの測定モードスペクトルの概略図であり、この測定モードスペクトルは、ＮａＮＯ3およびＫＮＯ3の混合物を使用したイオン交換過程によって形成されたＬｉ含有ガラスに関する。そのモードスペクトル５０は、より高次のモードを表すそれぞれのモード線５２ＴＭおよび５２ＴＥと共に、ＴＭおよびＴＥスペクトル５０ＴＭおよび５０ＴＥ（それぞれ、上側および下側部分）を含む。ＴＭおよびＴＥモードスペクトル５０ＴＭおよび５０ＴＥにおけるより低次のモード線は、互いにきつく束ねられ、５４ＴＭおよび５４ＴＥと示されるそれぞれの黒一色の領域として示されている。測定試料のガラスの種類は、仮想温度が６３８℃である１９６ＨＬＳであった。６０質量％のＫＮＯ3および４０質量％のＮａＮＯ3を有する浴中に３９０℃で３時間に亘りガラス試料を置くことによって、ガラス試料にＬｉ+←→Ｋ+、Ｎａ+イオン交換過程を施した。
【００３１】
当該技術分野で公知のように、モードスペクトルにおける縞またはモード線５２ＴＭおよび５２ＴＥを使用して、光導波路を形成するイオン交換層に関連する表面圧縮または「圧縮応力」ＣＳおよび層の深さＤＯＬを計算することができる。この例において、図３Ａおよび３Ｂが基にしているモードスペクトル５０は、市販のプリズム結合システム、すなわち、日本国東京都所在の株式会社ルケオから得られる、ＦＳＭ６０００Ｌ表面応力計（「ＦＳＭシステム」）を使用して得た。ここに開示された方法を実施するための使用に適した例示のプリズム結合システムは、ここに引用する、米国特許出願公開第２０１４／０３６８８０８号および同第２０１５／００６６３９３号の各明細書にも記載されている。
【００３２】
ＣＳおよびＤＯＬの測定値は、それぞれ、５７５ＭＰａおよび４．５マイクロメートルであった。これらは、試料表面２２に隣接するＫ+が豊富な層またはスパイク領域Ｒ１のパラメータである（図２参照）。図３Ａのスペクトルの左側の補助的な垂直の点線が、一方がＴＭの、もう一方がＴＥの表面屈折率に対応するスペクトルの位置を示す。黒の矢印により示されるような、これらの位置の違いは、表面応力または圧縮応力ＣＳに比例する。図３Ａの黒の矢印の一方はＣＳtotで示されるのに対し、他方は、ＣＳkneeまたはＣＳkで示され、以下に述べられている。これらの値は、ＤＯＬの計算に使用される。
【００３３】
（Ｌｉ+←→Ｋ+、Ｎａ+）イオン交換を経た化学強化Ｌｉ含有ガラスに関するモードスペクトル５０において、ＴＭおよびＴＥスペクトル５０ＴＭおよび５０ＴＥの相対位置がシフトしている。このシフトは、より高次の導波モードに対応する、最後（すなわち、最も左側）の縞５２ＴＭおよび５２ＴＥの相対位置により測定できる。先に述べたように、このシフトは、図３Ａおよび３ＢにおいてＣＳtotで示されおり、スパイク領域Ｒ１におけるＫ+濃度が、元々の基板における定数レベル濃度（例えば、基板本体２１を構成するガラスマトリクス中の空間的に一定の濃度）くらいまで減少する深さでの圧縮応力ＣＳに比例する。
【００３４】
その移行の実効屈折率は、応力プロファイルにおける特徴的な「膝(knee)」または移行ＫＮの深さで生じる実効屈折率に相当し、図３Ａおよび３Ｂにおいて、それぞれ、ＴＭおよびＴＥモードスペクトル５０ＴＭおよび５０ＴＥについて示されている。ＴＥスペクトルとＴＭスペクトルの間の移行のシフトは、その膝ＫＮの深さでの、図３Ａおよび３ＢにおいてＣＳkneeで示される圧縮応力に比例する。
【００３５】
ＴＥおよびＴＭモード線５２ＴＥおよび５２ＴＭの臨界角強度移行の複屈折からの膝応力ＣＳkneeの直接測定は、いくつかの問題を示す。問題の１つは、漏洩モードまたは導波モードが臨界角に対応する屈折率に非常に近い実効屈折率を有するときの移行の見掛け位置のシフトによる。例えば、より広い暗い縞が、図３Ａおよび３Ｂの結合スペクトルの上半分の臨界角移行とほぼ同じ位置で生じ得る。
【００３６】
図６Ａおよび６Ｂは、例示の化学強化Ｌｉ含有ガラスの試料に関するＴＥおよびＴＭモードスペクトルを示す、例示の測定モードスペクトルの、それぞれ、写真および概略図である。図６Ｃおよび６Ｄは、図６Ａの、それぞれ、ＴＭおよびＴＥモードスペクトルのモード線または縞５２ＴＭおよび５２ＴＥに関するモードスペクトルに沿った距離ｘ’に対する強度Ｉ（Ｉ（ｘ’））のプロットである。この強度プロファイルは、その縞の位置に対応するピクセルの位置ｘ’、並びにＴＭおよびＴＥモードに関するスパイク領域と連続体（最後のピーク）との間の移行の検出を示す。ピクセルにおける位置は、基本的に、モードおよび移行領域の屈折率の尺度である。
【００３７】
上述したシフト誘起誤差を回避するには、上側と下側のスペクトル両方（すなわち、ＴＭおよびＴＥスペクトル５０ＴＭおよび５０ＴＥ）が、約０．２と約０．６の間のモード数の端数部分を有することが必要であり、これは極めて限定的である。その上、この条件が満たされた場合でさえ、ＴＥスペクトルに関する臨界角の測定は、比較的曖昧なＴＥ強度移行のために、非常に正確ではない。例えば、図３Ａおよび３Ｂの下半分の臨界角移行が、急ではなく、どれほど比較的広いのかを留意のこと；反対に、図６Ａに示された臨界角ＴＭ移行は、それに近い濃い縞がなくとも、狭い（急である）。
【００３８】
ここに開示された方法は、ＴＭ縞の位置に対するＴＭスペクトルの強度移行（例えば、全反射（ＴＩＲ）から部分反射への移行）の位置と共に、イオン交換に起因するカリウム侵入により与えられる縞スペクトルの測定を利用する。これらの測定は、面落下中の破砕に対する優れた抵抗を可能にするのに役立つ一群の応力プロファイルの有効な品質管理のために、組み合わせ、使用できる。この群のプロファイルは、スパイクを有するベキ乗則プロファイルと形状が似ている。
【００３９】
スパイクＳＰは、基板の厚さと比べた場合小さい厚さを有する表面に近い領域である。例えば、スパイクの深さは１０μｍであることがあるのに対し、基板の厚さは８００μｍであることがある。そのスパイクは、相補誤差関数形状に似た形状を有することがあるが、線形深度分布、ガウス深度分布、または別の分布に似ていることもある。スパイクの主な特徴は、それが、比較的浅い分布であり、膝ＫＮで終わる、スパイクの底部（最も深い端）での圧縮レベルを越える表面圧縮の相当な増加を与えることである。
【００４０】
図４は、図２に示されるように、領域Ｒ２にベキ乗則部分ＰＰを、領域Ｒ１に表面スパイクＳＰを有するモデルの応力プロファイルを示す。本開示の目的について、前提となる慣例は、圧縮応力は正であり、引張応力は負であることである。図４のモデルプロファイルは、ベキ乗則部分ＰＰについて、深い二次プロファイルの上に加えられた線形スパイクＳＰを有する。
【００４１】
図４におけるスパイクＳＰの別の特徴、すなわち、スパイクＳＰにおける応力分布の典型的な勾配は、プロファイルのベキ乗則部分ＰＰにおける典型的な勾配よりも著しく大きいことも、図２から認識される。一例において、ベキ乗則部分ＰＰは、ガラス基板の中心面からの距離のべき関数によりうまく記載されると推測され、べき指数は約１．５と約４．５の間の範囲にある。一例において、この補助的なベキ乗則部分ＰＰは、準放物線と仮定され、品質管理測定の目的のために、放物線と近似できる。
【００４２】
この方法の１つの実施の形態において、スパイクＳＰのＣＳSPおよびＤＯＬSPは、従来のＦＳＭ測定を使用して測定される。ＤＯＬ測定の精度を増加させるために、ＮａおよびＫの混合物中で交換された例示のＬｉ含有ガラスの臨界角移行は、実質的に急であり、測定誤差を受けにくいので、ＴＭスペクトルのみを使用して、スパイクのＤＯＬSPを測定することが好ましいであろう。本開示において、呼称ＤＯＬおよびＤＯＬSPは、同じ数量、すなわち、高い圧縮応力ＣＳSPを有するＫの豊富な表面近くのスパイク層の層の深さを称するために、交換可能に使用されることに留意のこと。
【００４３】
スパイクの中央張力ＣＴ寄与は、方程式：
2018527282.tif 000003
【００４４】
を使用して計算され、式中、Ｔは試料の厚さである（図１参照）。Ｎａプロファイルの中央張力ＣＴに対する寄与は、測定された膝応力σkneeと関連付けられる。Ｎａ分布により生じる応力を記載するために使用される補助プロファイルの表面応力が、膝での応力とほぼ同じであると仮定することによって、大雑把な推定値を見つけることができる。それゆえ、
2018527282.tif 000004
【００４５】
が得られ、式中、σkneeはプロファイルの膝、例えば、スパイクの底部での応力であり、
2018527282.tif 000005
【００４６】
により与えられ、式中、
2018527282.tif 000006
【００４７】
は、図３Ａおよび３Ｂに示されような、臨界角強度移行の実効屈折率である。パラメータＳＯＣは応力光学係数である。上の式における分子は、複屈折ＢＲと定義することができ、この場合、その方程式は
2018527282.tif 000007
【００４８】
と読める。この方程式は、より一般的に
2018527282.tif 000008
【００４９】
と記載することもでき、式中、ＣＦＤは、０．５と１．５の間の較正係数であり、これは、ＴＭおよびＴＥ強度移行の基本的に異なる勾配、膝の近傍におけるＴＭおよびＴＥ屈折率プロファイルの異なる形状、および強度移行の位置を特定する方法の詳細に関連している回復した臨界角値の間の系統補正値を説明する。上述したように、パラメータのσknee、ＣＳknee、ＣＳkおよびＣＳKの全ては、同じ数量、すなわち、膝応力を指す。
【００５０】
図４の点線の曲線により示されるように、ベキ乗則部分ＰＰに関する仮定したベキ乗則またはベキ乗則プロファイルは、スパイクを含まないが、そのベキ乗則または放物線形状を試料の表面までずっと延在させる補助プロファイルと考えてよい。この補助プロファイルは、力平衡がとれており、それ自体の圧縮張力ＣＴを有し、それゆえ、モデルのスパイクベキ乗則プロファイルのベキ乗則部分から垂直にシフトしている。
【００５１】
補助ベキ乗則プロファイルの関係
補助ベキ乗則プロファイルに適用できる関係の詳細な説明、並びに品質管理の目的のためのモデルのスパイクプロファイルのパラメータを計算するためにそれらを使用する関連方法がここに与えられる。
【００５２】
補助ベキ乗則プロファイルは、中心からの距離ｚの関数としての応力を与える。
2018527282.tif 000009
【００５３】
スパイクプロファイルは、式
2018527282.tif 000010
【００５４】
により与えられるいくぶん小さい圧縮の深さＤＯＣを有する。このスパイクプロファイルの圧縮の深さＤＯＣは、近似的に：
2018527282.tif 000011
【００５５】
だけ補助ベキ乗則プロファイルのものより小さい。プロファイルのスパイクにより生じる圧縮の深さＤＯＣの変化は、以下のように、補助ベキ乗則プロファイルの圧縮張力ＣＴに対して正規化できる：
2018527282.tif 000012
【００５６】
放物線補助プロファイルの特別な例において、以下の関係が適用できる：
・補助プロファイルは、
2018527282.tif 000013
【００５７】
により与えられる圧縮の深さＤＯＣparを有する：
・プロファイルの全中央張力ＣＴtotは、スパイク中央張力ＣＴspおよび放物線部分の中央張力ＣＴpの合計と等しい：
2018527282.tif 000014
【００５８】
・スパイクされたベキ乗則プロファイルの圧縮の深さＤＯＣは、式：
2018527282.tif 000015
【００５９】
を使用して計算することができる。
【００６０】
スパイクのＣＴ寄与が補助プロファイル（すなわち、放物線部分ＰＰ）のＣＴ寄与よりも著しく小さい場合、上記方程式の終わりにある近似式が有効である。
【００６１】
近似に基づく例示の方法
品質管理の例示の方法は、スパイクによるモードスペクトルの測定を含む近似手法を利用する。次に、この方法は、プロファイルの膝ＫＮでの圧縮を推測し、中央張力に対するスパイク寄与の計算においてその膝圧縮を表面圧縮から除算することによって、中央張力ＣＴに対するスパイクの寄与を推測することを含む。次に、この方法は、推測した膝応力も利用して、スパイクを除く深いベキ乗則プロファイル部分ＰＰによる中央張力ＣＴに対する寄与を推測することを含む。次に、この方法は、補助的な深いベキ乗則プロファイルの寄与とスパイクの寄与の合計として全中央張力ＣＴtot、すなわち、ＣＴtot＝ＣＴsp＋ＣＴpを見つけることを含む。一般に、この深い部分に対するＣＴ寄与は、ＣＴdeepと示してよく、これは、この深い部分がベキ乗則形状を有すると示される場合、ＣＴpと交換可能に使用できる。
【００６２】
それに加え、前記方法は、モデルプロファイルの正確な式、またはスパイクによる小さいＤＯＣの減少分だけすくない補助ベキ乗則プロファイルのＤＯＣとしてＤＯＣを与える近似式、すなわち、ＤＯＣ＝ＤＯＣp＋ΔＤＯＣsp（この数式において、負のΔＤＯＣspがＤＯＣpに加えられている）を使用することによって、プロファイルの圧縮の深さＤＯＣを推測することを含むことができる。スパイクによるＤＯＣのシフトしか本開示においては考えられないので、本開示において、ΔＤＯＣspは、単にΔＤＯＣと示されることがあることにも留意のこと。
【００６３】
前記方法の一例において、そのプロファイルのベキ乗則部分ＰＰ（図４参照）がベキ乗則プロファイル形状によりうまく示される領域にあることを確認するために、スパイクＳＰのＤＯＬが使用される。詳しくは、スパイクのＤＯＬが増加するにつれて、Ｎａの侵入が、スパイクのＤＯＬにほぼ比例して増加する。それゆえ、ＫおよびＮａの同時の内部拡散が使用されるガラス基板について、どの特定のガラス厚についても、最小スパイクＤＯＬspを設定することができ、それより上では、プロファイルの深い部分は、放物線であると考えることができる。別の例では、仮定したベキ乗則モデルから実質的に逸脱し始める物理的プロファイルを排除するために、ＤＯＬspの上限も課してよい。
【００６４】
より正確な方法
上述した方法は、近似に基づき、それゆえ、より正確な方法のいくぶんより単純化されたものである。その単純化は、スパイクのＣＴ寄与が補助的なベキ乗則プロファイルのＣＴ寄与よりもずっと小さい場合に、ほんの小さい誤差しか生じない。スパイクのＣＴ寄与は、補助的なベキ乗則プロファイルに対して量ＣＴspだけ垂直に深いベキ乗則部分ＰＰをシフトさせる。その結果、モデルのスパイクプロファイルの膝での圧縮は、量ＣＴspだけ膝の深さでの補助プロファイルの圧縮よりも実際に小さい。
【００６５】
さらに、表面と、屈曲部の深さとの間で、補助的なベキ乗則プロファイルの圧縮の微小変化があり、力平衡のとられたベキ乗則プロファイルについて、ＣＴは、ＣＳp／ｐと実際に等しい。
【００６６】
以下は、化学強化ガラス試料のプリズム結合測定から得たようなモードスペクトルからのモデルのスパイクベキ乗則プロファイルのパラメータを決定するためのより正確な方法の一例を示す：
ａ）準備の
2018527282.tif 000016
【００６７】
を計算する；
ｂ）補助プロファイルの準備の表面圧縮を計算する；
2018527282.tif 000017
【００６８】
ｃ）（ステップ４、５、および６の随意的選択肢）準備の
2018527282.tif 000018
【００６９】
を計算する；
ｄ）より正確な
2018527282.tif 000019
【００７０】
を計算する；
ｅ）より正確な
2018527282.tif 000020
【００７１】
を計算する；
ｆ）より正確な
2018527282.tif 000021
【００７２】
を計算する；
ｇ）（随意的；通常は不要）−所望のレベルの収束または精度まで、反復し続けて、ＣＴspおよびＣＳparのますます正確な値を見つけることができる。複数回の反復はめったに必要ないであろう。スパイクの深さが基板厚の約３％超を示すであろう比較的薄い基板においては、複数回の反復が有用であるかもしれない；
ｈ）（随意的）例えば、方程式：
2018527282.tif 000022
【００７３】
の形態のうちの１つを使用して、プロファイルの圧縮深さを決定する。
【００７４】
上述した方法により、スパイクされたベキ乗則プロファイルモデルにより適度にうまく記載される応力分布を有するスパイクされた二重イオン交換プロファイのＱＣに関する一般的な補助ベキ乗則プロファイルを適用できる。この方法は、膝応力の直接測定を回避する。先に記載された方程式：
2018527282.tif 000023
【００７５】
から膝応力を評価するために直接的に
2018527282.tif 000024
【００７６】
を測定する代わりに、膝応力は、スパイクイオンの侵入に等しい深さ、例えば、スパイクの深さＤＯＬspで生じることを観察することによって、膝応力が見つかる。
2018527282.tif 000025
【００７７】
膝応力の先の厳密な定義は、プロファイルが膝の位置で勾配に急激な変化を有する場合に、最も容易に理解される。実際に、ほとんどのプロファイルは、勾配を徐々に変化させるが、深さ＝ＤＯＬspの近傍では速く変化させ、σkneeは、モードスペクトルから測定して、ほぼ深さ＝ＤＯＬspで生じる。それゆえ、σkneeの計算において、一部には、応力がゆっくりと変化する深い領域に接続された急な線形切頂応力スパイクを有するモデルの単純明白な記載において、応力の連続分布と応力勾配の急変との間の違いを説明するために、しばしば１に相当する大きさの較正係数が使用される。
【００７８】
表面応力およびその勾配は、ＣＳ、応力勾配ｓσおよびスパイクのＤＯＬの測定によって、スパイクの深さ領域に制限されるＴＭおよびＴＥモードの実効屈折率のプリズム結合測定から得られる。
【００７９】
表面応力および線形スパイクの勾配は、以下の分析を使用して見つけられる：ＷＫＢ近似を使用すると、光導波路における２つの最低次モードの変わり点ｘ1およびｘ2は、関係式
2018527282.tif 000026
【００８０】
を使用して見つけることができ、式中、ｎ0は、深さの誘電感受性と共に線形に減少するプロファイルの表面屈折率であり、ｎ1は、最低次モードの屈折率であり、ｎ2は、第２の最低次モードの実効屈折率であり、λは光波長である。線形プロファイルの表面屈折率は、関係式：
2018527282.tif 000027
【００８１】
によって同じ最初の２つのモードから見つかる。ｎ1−ｎ2＜＜ｎ1であるプロファイルについて、さらに単純な関係式を使用できる：
2018527282.tif 000028
【００８２】
次に、スパイクの応力プロファイルに関連するＴＭおよびＴＥ屈折率プロファイルの各々の屈折率勾配は：
2018527282.tif 000029
【００８３】
により与えられる。線形プロファイルの表面屈折率および屈折率勾配に関する先の関係式は、ＴＭおよびＴＥ表面屈折率
2018527282.tif 000030
【００８４】
並びにＴＭおよびＴＥプロファイル屈折率勾配
2018527282.tif 000031
【００８５】
を得るために、ＴＭおよびＴＥモードスペクトルの両方に適用できる。これらから、表面応力ＣＳおよび応力勾配ｓσが得られ：
2018527282.tif 000032
【００８６】
式中、先に述べたように、ＳＯＣは応力光学係数である。ＴＭまたはＴＥ偏波のいずれか、または両方において、３つ以上の導波モードが支持される場合、ひいては、多重モードの測定実効屈折率を各偏波について１つの屈折率勾配に関連付ける線形回帰を使用することによって、偏波当たり３以上のモードの測定実効屈折率を利用することにより、勾配測定の精度を改善することができることに留意のこと。
【００８７】
膝応力を得るには、今では一工程、すなわち、スパイク深さＤＯＬspの測定が残されており、これは、ＴＭスペクトルの分析によって得られる。最高次導波モードとＴＭ臨界角に対応する屈折率との間の屈折率空間は、先の２つのモードの間隔のどの割合を示すか、そしてより高い精度が望ましい場合には、いくつの導波モードが導波されるかに基づいてモードの割合が割り当てられる。このタイプのＤＯＬ計算は、ＦＳＭ−６０００装置によってごく普通に行われる。
【００８８】
最後に、スパイクの深さは、式：
2018527282.tif 000033
【００８９】
により与えられ、式中、Ｎは、最後の導波モードと強度移行の臨界屈折率ｎcritとの間の空間に割り当てられたモードの割合を含む導波ＴＭモードの数であり、λは測定波長であり、ｎcritは、図３Ａおよび３Ｂに
2018527282.tif 000034
【００９０】
と示されたＴＭスペクトルの臨界角に対応する実効屈折率である。
【００９１】
ＤＯＬspはＴＭ結合スペクトルから良好な精度で測定されるので、スパイクの底部での膝応力ＣＳkneeは、関係式：
2018527282.tif 000035
【００９２】
を使用して見つけられる。
【００９３】
膝点の近傍における真のプロファイルと、スパイク形状に関する仮定モデルとの間の系統的差異を考慮すると、膝応力は、以下のより一般的な関係式：
2018527282.tif 000036
【００９４】
により見つけられ、式中、膝較正係数ＫＣＦは、通常、０．２と２の間であり、真のスパイク分布とスパイク形状の仮定モデルとの間の形状の差異、並びにＤＯＬspがモードスペクトルから計算される特定の様式を説明する働きをする。例えば、表面屈折率に一般に使用される方程式は
2018527282.tif 000037
【００９５】
であり、これは、線形スパイクにとって正確な係数１．３１７の代わりに０．９の係数を使用する。０．９の係数を有する表面屈折率の式を使用する場合、得られる計算ＤＯＬは、純粋に線形のスパイクＤＯＬよりも高いようである。
【００９６】
一般的なベキ乗則補助プロファイル（または先の開示における二次補助プロファイル）について先に記載されたスパイクされた深いプロファイルのパラメータを導き出すために、近似アルゴリズムまたはより正確には反復アルゴリズムに使用される場合、ＤＯＬspの正確な測定を使用する、膝応力の測定のための改善された方法は、破砕性制御のためのＣＴの推測の精度が改善された品質管理方法を与える。膝応力は、それだけで、ガラス強度の重要なパラメータであり、そのパラメータの精度の改善も価値のあることである。この改善された方法により、典型的に、２倍またはそれより多く、測定のためのスウィートスポットの幅が増す。
【００９７】
膝応力の間接測定を含む別の実施の形態において、その方法は、スパイクの最後の導波モードの複屈折と膝応力との間の強い相関関係を利用する。スパイクＣＳおよびＤＯＬが非常に狭いそれぞれの範囲内に維持される場合、ひいては、求められている膝応力と、スパイクの最後の導波ＴＭモードおよび最後の導波ＴＥモードの間の有効屈折率の差との間に、強い相関関係が形成される。
【００９８】
この方法は、品質管理（ＱＣ）測定のためのプリズムカプラにより得られるスペクトルの最後の導波モードの複屈折を利用する。ここで、指数「ｎ」の一般的な累乗プロファイルを使用する。ベキ乗則プロファイルには、ｎ＝２であり、三次方程式には、ｎ＝３であり、方程式を一般的にするために、ｎ＝２．３７のような端数プロファイルも可能である。本開示において、ｎがプロファイルの累乗を称する場合、これは、補助的な深いプロファイルの累乗を表すためにも使用されるｐと同じ意味を有する。
【００９９】
図５の助けを借りて示される、累乗（この場合、ｎ＝２の放物線）補助プロファイルを使用して、力平衡プロファイルには、以下の表現が使用される：
【０１００】
【数１】
2018527282.tif 000038
【０１０１】
式中、Ｌは厚さである。指数「ｎ」のこの累乗プロファイルの深い部分の層の深さＤＯＬdeepは
【０１０２】
【数２】
2018527282.tif 000039
【０１０３】
により与えられる。
【０１０４】
ＦＳＭは、
2018527282.tif 000040
【０１０５】
により与えられる近似の拡散深さとしてスパイクのＦＳＭ＿ＤＯＬを測定し、式中、Ｄは拡散係数であり、τは拡散時間である。
【０１０６】
相補誤差関数の形状を有するスパイクについて、膝応力は、〜Ｋ1×ＦＳＭ＿ＤＯＬ＝１．２５×ＦＳＭ＿ＤＯＬの深さで生じると仮定でき、よって、スパイクの応力区域のほとんどがＣＴ計算に含まれることが実験的に分かる。
【０１０７】
スパイク寄与のためのΔＣＴspikeの近似方程式を得ることができる。ここで、Ｋ1は、この特定の場合について、１．２５に設定された実験的因子である。この因子Ｋ1は、膝応力が推定される点を調節することによって、深さ＝ＦＳＭ＿ＤＯＬでのスパイクの尾部により寄与を受ける非ゼロ残留応力を補う働きをする。
【０１０８】
【数３】
2018527282.tif 000041
【０１０９】
点σ2'（Ｋ1×ＦＳＭ＿ＤＯＬ）＝σ2'（１．２５×ＦＳＭ＿ＤＯＬ）は、スパイクリチウムガラス試料の導波モードと、連続体との間の移行の間のＣＳと、非常に近い。この点は、妥当な近似として図３Ａおよび３Ｂに示されているようにＣＳkneeと呼ばれている。ガラス内のより深いＣＴspikeの寄与による応力およびオフセットを近似することも妥当である。
【０１１０】
ベキ乗則プロファイルは、そのスパイクと比べて緩慢に変化するので、放物線領域における〜（Ｋ2）×ＦＳＭ＿ＤＯＬ〜（１〜３）×ＦＳＭ＿ＤＯＬでの応力は、スパイクの存在を感知しないであろうと仮定できる。
【０１１１】
これにより以下の近似を利用できる：
【０１１２】
【数４】
2018527282.tif 000042
【０１１３】
および
【０１１４】
【数５】
2018527282.tif 000043
【０１１５】
ここで、（１）の放物線方程式を使用して、
【０１１６】
【数６】
2018527282.tif 000044
【０１１７】
および
【０１１８】
【数７】
2018527282.tif 000045
【０１１９】
が分かる。因子Ｋ1は、モードスペクトルから計算した深さＤＯＬspを越える非ゼロスパイク応力分布を説明する。
【０１２０】
３ではなく２の指数を使用する場合、結果はほぼ同じであり、ある場合には、σ1（０）の１％〜３％しか変化しないことを明らかにすることができる。したがって、ＦＳＭにおいて
2018527282.tif 000046
【０１２１】
の近似値を見つけられた場合、この誤差範囲内で第１の応力放物線の元の応力を計算するために、式（６）を使用できる。
【０１２２】
実際には、Ｌｉガラス試料のスパイクにおける連続体と導波モードとの間の移行で生じた応力を調べることによって、
2018527282.tif 000047
【０１２３】
を近似的に測定することができる。
【０１２４】
この点では、ＴＭおよびＴＥ偏波におけるモード線の間の距離およびそれらの屈折率を計算することによって測定できる妥当な近似としての、図３Ａおよび３Ｂに示されるような、点ＣＳkneeとして、近似的に
2018527282.tif 000048
【０１２５】
を使用できる。材料の応力光学係数ＳＯＣを考慮すると、ＳＯＣによるこの点での屈折率差の除算が、ＣＳknee応力値をもたらすであろう。
【０１２６】
スパイクに関するＦＳＭにより与えられるＣＳ〜σ2'（０）およびＦＳＭ＿ＤＯＬにこれが加わる。したがって、ＣＴdeep＝〜σ1（０）／ｎ、式中、放物線の深いプロファイルについてｎ＝２であり、ΔＣＴspikeは、
【０１２７】
【数８】
2018527282.tif 000049
【０１２８】
（便宜上繰り返す）として、（３）に与えられる。
【０１２９】
次に、それから、全中央張力が、スパイクと放物線部分の寄与の合計と等しいと計算できる：
【０１３０】
【数９】
2018527282.tif 000050
【０１３１】
所望であれば、スパイクベキ乗則プロファイルの圧縮深さは、方程式：
【０１３２】
【数１０】
2018527282.tif 000051
【０１３３】
を使用することにより、計算／推定できる。これらの方程式は、プロファイルの深い部分が、事実上、一般的な累乗プロファイル（ｎ＝２について放物線）であり、表面近くにスパイクが加えられていると仮定する。そのスパイクが、応力振幅において小さく、プロファイルのより深い部分と比べてそれほど深くない場合、その有効性はよりよく整合している。
【０１３４】
一般的に累乗「ｎ」プロファイルに加え、この開示と、従来技術の方法との間の重要な違いは、ＴＭおよびＴＥスペクトルの両方に現れる最高次導波モードを参照して、測定された「最後の共通モード」を使用して、どのようにＦＳＭ＿ＤＯＬが計算され、どのように
2018527282.tif 000052
【０１３５】
が見つけられるかである。一例において、ＴＭの各々が３モードを有し、ＴＥスペクトルが３モードを有する場合、ひいては、モードが減少する実効屈折率により順序付けられる場合、各スペクトルの３番目のモードに最後の共通モードが割り当てられる。ＴＭスペクトルが３モードを有し、ＴＥスペクトルが２モードを有する場合、ひいては、各スペクトルにおけるモードが減少する実効屈折率により順序付けられる場合、最後の共通モードは各スペクトルにおける２番目のモードである。
【０１３６】
これは、測定が妥当なノイズおよび確実性で可能である値の範囲に直接対応する。このことが図７Ａから７Ｃに示されており、これらの図は、それぞれ、化学強化ガラス基板の形成中の例示のモードスペクトルを示している。それらのモードスペクトルは、３８０℃の温度での５１質量％のＫＮＯ3および４９％のＮａＮＯ3からなる浴中における、１．１時間（図７Ａ）、２．２時間（図７Ｂ）および３．８時間（図７Ｃ）に亘る拡散後に撮られたものであった。
【０１３７】
測定光の波長は、プリズムカプラシステムおよびカメラを使用して、５９８ｎｍであった。拡散時間に応じて、「新たなモード／縞」は、画面の端に見え始めることが観察できる。これは、画像におけるノイズ、およびスパイクと応力プロファイルの長い尾部との間の移行の不安定な決定をもたらす。この点は、屈折率ｎTEkneeおよびｎTMkneeを見つけられる位置として図３Ａおよび３Ｂに示されている、それが示す応力曲線上の屈曲のために、境界／連続体または「膝点」と称される。
【０１３８】
図７Ａは２つの縞しか示していない。図７Ｂは、境界にモードが現れている、２番目と３番目の縞の間に移行領域ＴＲを示す。図７Ｃは３つの縞しか示していない。ここでの概念は、ＦＳＭ＿ＤＯＬおよびＣＳkneeを決定するために全ての公知のモードを使用する、特に、「最後の共通モード／縞」を使用するだけで測定する場合（上述したような「熱モード」）と比べて、全てのモードに加えて、境界／連続体または膝点を使用する場合（「化学モード」として知られている）、精度にかかわらず、測定の安定性を検査することである。
【０１３９】
上述した一連の時間の試料においていくつか測定を行うことによって、重大な傾向が観察できる。図８Ａおよび８Ｂは、時間（時間）に対する層の深さＤＯＬ（μｍ）のプロットである。そのプロットにおいて、領域Ｒ１は５８９ｎｍでの２つの縞（ＴＭモード）に基づく測定を示し、領域Ｒ２は５８９ｎｍでの３つの縞（ＴＭモード）の使用の間の移行を示し、領域Ｒ３は５８９ｎｍでの３つの縞（ＴＭモード）を使用する測定を示す。図８Ａおよび８Ｂは、上述した「化学モード」または「全モード縞」を使用した、スパイク（ＦＳＭ＿ＤＯＬ）の層の深さＤＯＬの一連の時間の測定を示し、計算において、最後の縞と膝点との間の分離が使用され（図８Ａ）、計算において、「熱モード」または「全モード縞」のみが使用されており（図８Ｂ）、これは、最後の縞により制限される。
【０１４０】
図８Ａおよび８Ｂにより、測定されたＦＳＭ＿ＤＯＬが振動しない（ここでは、連続体領域に入るモードがない）ＦＳＭ＿ＤＯＬに関する比較的安定な測定を与える領域Ｒ１およびＲ３を明白に観察することができる。しかしながら、時々、モードスペクトルの連続体領域において余計なモードを計算するという事実のために、ＦＳＭ＿ＤＯＬが振動する領域Ｒ２がある。
【０１４１】
我々の目的のために、２以上のモードを有する領域は許容できるが、実際には、設定点としてＴ約３．５時間の拡散時間の場合に関心がある。この場合、最後の公知の縞と連続体との間の空間（図６Ｂの５４ＴＥおよび５４ＴＭ参照）を含まずに、「全ての縞」だけを使用して測定する場合、ＦＳＭ＿ＤＯＬはそれほど広がりがない（すなわち、より小さい標準偏差）ことがさらに分かる。したがって、プロセスをより確実に管理し、これらの安定な測定領域Ｒ１およびＲ４の位置をより効率的に特定する手段を提供できる。
【０１４２】
図９Ａおよび９Ｂは、図８Ａおよび８Ｂに似ており、時間に対する表面での圧縮応力ＣＳ（ＭＰａ）のプロットである。図９Ａのプロットは、最後の縞により計算が制限される、熱モードまたは「全てのモード縞」を使用する図９Ｂと比べた、計算において、化学モード、または「全てのモード縞」に最後の縞と膝点との間の分離を使用する。この場合、最初の２つの縞しかＣＳの計算に使用されず、これは、実際に観察されたことであるので、値の大きい変化は予測されない。
【０１４３】
図１０Ａおよび１０Ｂは、図９Ａおよび９Ｂに似ている。図１０Ａは、膝での応力を計算するために化学モードまたは境界／連続体または膝点を使用する。図１０Ｂは、膝での近似応力を推測するためにスケーリング定数によって乗じられる局所応力を計算するために、膝点ではなく、熱モードまたは「最後の共通モード」を使用する。
【０１４４】
この場合、ＦＳＭ−６０００プリズム結合応力計の「化学モード」において、個別モードを有するＴＩＲ領域と、深い領域に結合した放射モードの連続体との間の特定され保存された境界の位置によって、臨界角およびその対応する実効屈折率が分かり、その膝応力は、
【０１４５】
【数１１】
2018527282.tif 000053
【０１４６】
によって計算できることが重要である。
【０１４７】
ＦＳＭ−６０００装置の「熱モード」は、ＴＭおよびＴＥスペクトルに共通する各モードに対応する抽象応力値を計算する。これらの抽象応力値は、問題のＴＭおよびＴＥモードの実効屈折率の差を応力光学係数（ＳＯＣ）で割ることによって得られる。本出願の発明者等は、スパイクで導波された最後のモードの空間分布と、応力プロファイルにおける膝の領域との間には相当な空間的重複があるので、「最後の共通モード」に対応する抽象応力を使用して、膝での応力を計算できると判断した。１つの比較的大雑把な実施の形態において、膝応力は、代理の最後の共通モード応力をスケーリング因子Ｋ3で乗じることによって、近似的に得ることができる。この較正係数は、最後の共通モードの代理応力を、独立した手段によって（例えば、屈折近視野技術により、偏波応力測定により、または拡散と結果としての応力分布のコンピュータ・シミュレーションにより）測定された実際の膝応力と比較することによって、実験的に見つけられる。
【０１４８】
実験的因子Ｋ3は、特定の範囲の方策に使用できるスケーリングを生成するために、「膝点」での測定、および最後の共通モードの代理応力の計算によって、得る必要がある。
【０１４９】
Ｔ＝３．５時間辺りの拡散時間に関するここでの特定の場合において、このスケーリング因子はＫ3＝０．６４６である。したがって、「最後の共通モード」を使用すると、膝での応力を計算することができ、この情報を、
【０１５０】
【数１２】
2018527282.tif 000054
【０１５１】
により与えられるような先の式に使用できる。
【０１５２】
最後の工程は、Ｋ2因子を見つけることである。一例において、これは、他の手段による（例えば、破壊的測定による）応力プロファイルの測定と、次いで、ＦＳＭ＿ＤＯＬを使用して見つけた値との比較によって、実験的に行われる。上述したように、Ｋ2のこの値は、１と３の間である。したがって、Ｋ2は、特定の範囲の試料に関する測定ＦＳＭ＿ＤＯＬの関数としての膝の正確な位置のスケーリングである。先に述べたように、プロファイルの深い部分は緩慢に変化するので、ここでの特定のレベルの不正確さにより、大きい誤差は生じない。
【０１５３】
最後に、ＦＳＭにより測定されるＣＳは、線形拡散プロファイルを考慮した近似であることも知られている。ある場合には、ＣＳのより正確な決定が必要であれば、それは、別の補正因子Ｋ4により補正できる。この因子は、通常、極めて１に近い。実際に、約１．０８のＫ4により、相当な範囲でＣＳがより正確に表されることが分かった。したがって、必要であれば、ＣＳの決定をより正確にするために、関係式：
【０１５４】
【数１３】
2018527282.tif 000055
【０１５５】
も使用して差し支えない。
【０１５６】
「最後の公知モード」の方法に関して先の式の全てを使用する例が、図１１の表１に述べられている。表１において、それらの式を使用して、様々な時間のガラス試料に関する応力プロファイルの臨界パラメータの全てを生成した。使用した定数を以下に示す：ｎ＝２（放物線の深い部分ＰＤＰについてのベキ乗則プロファイル）、Ｋ1＝１．２５、Ｋ2＝２、Ｋ3＝０．６４６、およびＫ4＝１（ＣＳについて補正せず）。試料は、３８０℃の温度で、５１質量％のＫＮＯ3および４９％のＮａＮＯ3からなる浴中で調製した。
【０１５７】
その方法の別の実施の形態において、イオン交換の結果としての試料の質量増加が、プリズム結合測定と共に使用される。この質量増加は、放物線プロファイルモデルの使用が品質管理にとって有効であるように、十分なＮａ+イオンがＬｉ+イオンと交換されたことを確認するために使用してもよい。この目的のために、標的の許容される質量増加範囲は、試料の全表面積および試料厚に基づいて、イオン交換について規定される。代表試料の質量をイオン交換の前後で測定し、試料当たりの測定した質量増加が標的範囲内に入った場合、品質管理のプリズム結合測定が有効であると考えられる。
【０１５８】
前記方法の別の実施の形態において、試料形状の正確な制御、およびある製造過程において一般的な個々の試料厚の測定を利用する。この場合、高精度（±１マイクロメートルなど）で試料厚を単に測定し、試料のイオン交換後の質量を測定することによって、試料が適切な質量増加を有したことを確認することが可能である。イオン交換後のガラスの公知の形状仕様、測定厚、および公知の密度から、イオン交換後の試料の質量を計算する。
【０１５９】
イオン交換の結果としての典型的な体積変化を考慮した補正因子を適用してもよい。次に、測定したイオン交換後の質量から推定したイオン交換前の質量を除算することによって、質量増加を推定する。質量増加が標的範囲内に入る場合、そのプロファイルは、品質管理モデルプロファイルにより適切に表されると考えられ、プリズム結合ＱＣ測定が有効と考えられる。
【０１６０】
ＣＳkの間接測定のための応力勾配方法の別の実施の形態は、最初の２つの導波モードの実効屈折率のみから測定されたスパイクの勾配およびスパイクのＤＯＬを使用した実施の形態を上回る、ＣＳkの測定精度の相当な改善を示す。先に記載された元の方法は、これらのモードに対応する結合スペクトルの縞の位置の検出における通常のばらつきに関連する精度の制限を被った。
【０１６１】
本発明の改善された方法では、適用できる場合、少なくとも１つの偏波に関して３つ以上のモードを利用して、相当改善された精度で応力勾配を計算し、それゆえ、ＣＳkのずっと正確な計算が可能になる。隣接する縞の間隔における画像ノイズ誘起誤差は、非相関性であり、３つ以上の縞の位置による簡単な線形近似が利用される場合、実質的になくなるので、この方法はうまくいく。
【０１６２】
前記方法は、２つの偏波の少なくとも一方（ＴＭおよび／またはＴＥ）において少なくとも３つの縞を使用することによって、実質的に線形のスパイクに関するＣＳ測定およびＣＳk測定の精度を相当改善する（下記に紹介され、説明されている、図１２および表２Ａおよび２Ｂを参照のこと）。実質的に線形の形状からわずかから中程度にはずれるスパイク形状は、精度の改善においてまだ有用であり得るが、最も正確なＣＳk値を得るためには、線形からずれる形状の補正が必要であろう。このタイプの補正は、例えば、各特定のスパイク形状について一回限りの較正によって得ることができる。その較正は、ＣＳkが計算されるＤＯＬの割合を特定することを含むことがあり、その割合は、１より大きいことも小さいこともあり得る（その割合は、厳密に線形のスパイクでは１と等しい）。
【０１６３】
膝応力を計算する方法
以下は、一度にいくつかのモードを利用する勾配フィッティング方法によって任意の特定のモードのノイズに対する感受性が減少した、膝応力ＣＳkを計算する例示の方法を記載する。
【０１６４】
以下の方程式がこの方法に使用され、その方法は、スパイク内に限定される２つの任意モードｍおよびｌ、ｎmおよびｎlであるそれらの実効屈折率、並びに屈折率勾配ｓnに関する線形プロファイルについてである：
2018527282.tif 000056
【０１６５】
上記方程式は、線形回帰、またはモードの各対からのｓnの評価を行い、ｓnの平均を計算するために使用できる。モードの計数は、最低次モードについて、ｍ＝０から始まる。パラメータλは、測定に使用される光波長である。
【０１６６】
このように膝応力を計算する方法の一例は、以下の工程を含む：
１）基準屈折率を設定して、実際の実効屈折率として全ての測定モードを得る。良好な基準屈折率は、通常、ＴＭ臨界角移行に対応する屈折率である。ＺｅｐｌｅｒおよびＦＯＲＴＥガラスについて、この屈折率は、元の基板の屈折率（通常、規定される）に非常に近い。
２）導波モードの角プリズム結合スペクトルを使用して、各偏波について、全てのモード実効屈折率ｎm、ｍ＝０、１、２、・・・を測定する。
３）所望であれば、ｎm＋ｎlがほとんど変化しないと仮定し、それに、
2018527282.tif 000057
【０１６７】
と等しい定数を割り当てる。
４）整数ｍ、ｌ≧０の各対について、
2018527282.tif 000058
【０１６８】
を計算する。
５）主要勾配Ｓを見つけるために、方程式ｙml≡ｎm−ｎl＝ＳＢmlの線形回帰を行う。
６）所望であれば、線形回帰の品質が適切である（例えば、Ｒ2が最低要件より大きい）か否かを検査する。
７）ｓn＝Ｓ3/2を使用して勾配屈折率を見つける。
８）その後の膝応力計算のために、
2018527282.tif 000059
【０１６９】
を使用して、表面屈折率を見つける。
９）より高い精度が望ましい場合、モードの各対のついて、
2018527282.tif 000060
【０１７０】
を先に述べたような、測定値の実際の合計ｎm＋ｎlと置き換える。
１０）ｎsurfの計算に使用した
2018527282.tif 000061
【０１７１】
の計算のために、必要に応じて、反復手法を使用し、ここで、第１の工程において、２ｎ0を使用し、二回目の反復において、
2018527282.tif 000062
【０１７２】
を使用し、例えば、一回目の反復から推測された表面屈折率を使用して、表面および第１のモードの平均を計算する。より速く計算するために、
2018527282.tif 000063
【０１７３】
を使用する。
１１）膝応力を見つけるために、表面ＣＳを計算する：
2018527282.tif 000064
【０１７４】
１２）膝応力を見つけるために、応力勾配を計算する：
2018527282.tif 000065
【０１７５】
１３）より高い精度のために、上側のＴＭスペクトルからＤＯＬを見つける。
１４）膝応力を計算する：σknee＝ＣＳ＋ｓσ×ＤＯＬ
１５）スパイクのより深い端部が、深い側で切頂されたような線形からいくぶん異なる場合、補正因子を適用する：σknee＝ＣＳ＋Ｆ×ｓσ×ＤＯＬ、式中、Ｆは補正因子であり、通常は、約０．４と約１の間であるが、負の曲率の領域を有するスパイクについては、１を超え得る。その補正因子は、二次イオン質量分析法（ＳＩＭＳ）、グロー放電発光分析法（ＧＤＯＥＳ）、または電子マイクロプローブにより測定されたカリウム（Ｋ）の実際の濃度プロファイルを考慮することによって、計算できる、または測定した膝応力を先の方程式と比較し、それらを一致させるＦの値をフィッティングさせることによって、実験的に見つけられる。
【０１７６】
ＣＳおよびＣＳkの精度を改善するために、上記方法を、カリウムが豊富なスパイクのＴＭおよびＴＥ屈折率プロファイルのいずれかまたは両方に適用できるのが明らかである。この改善は、ＴＭおよびＴＥスペクトルの両方に適用される場合に最も著しいが、その方法は、それらのスペクトルの一方のみ（例えば、ＴＥスペクトル）が２つの導波モードを有する場合に使用することができ、その場合、線形回帰は、少なくとも３つの導波モードを有するスペクトルにしか適用されない。さらに、一般に、異なる数のＴＭおよびＴＥモードを使用して、その方法を適用できるのが明白であるが、同じ数のＴＭおよびＴＥモードが使用される場合に、その精度が最も高くなるであろう。
【０１７７】
異なるＤＯＬの範囲を網羅するいくつかの試料の実際のプリズム結合測定に対する間接的ＣＳk計算のための勾配方法の２つの主要な実施の形態の適用からのデータが、下記の表２Ａおよび２Ｂに示されている。表２Ａは、２つのモードを使用した従来技術の計算方法の結果を示しているのに対し、図２Ｂは、追加のモードを使用する、ここに開示されたような改善された計算方法の結果を示している。
【０１７８】
【表１】
2018527282.tif 000066
【０１７９】
【表２】
2018527282.tif 000067
【０１８０】
表２Ａおよび２Ｂのデータから、最初の２つのモードのみ（近似曲線Ａ）からと、勾配計算に全ての利用可能なモード（近似曲線Ｂ）からの２つの方法を使用して導き出されたＣＳkに対するＣＳのプロットが、図１２に示されている。表２Ｂの最後の行は、表２Ａの方法に使用されるような２つの最低次モードのみ（近似曲線Ａ）ではなく、全てのモード（３以上）の使用から勾配が導き出され場合のＣＳkの間接測定における実質的に減少した標準偏差を示している。
【０１８１】
同じ改善方法に関する図１２のデータは、減少した標準偏差を示すＣＳkに関する実質的により小さい広がりを有する。そのデータは、ＣＳに対するずっと小さい依存性も示し、最初の２つの縞のみからのＣＳkの導出が、ＣＳkをＣＳに相互に関連付ける測定誤差に左右されることを示唆している。
【０１８２】
この方法の２つの他の実施の形態は、先に開示された他の間接方法、すなわち、ＣＳkを推測するためにスパイクの最高次導波モードの複屈折を使用する方法に基づくＣＳkの測定精度における相当な改善を示す。この最高次導波モードの実効屈折率は、応力プロファイルの膝が生じる深さに対応する実効屈折率よりもほんのわずかに高い。それゆえ、そのモードの複屈折は、膝応力により著しく影響を受ける。スパイクＣＳおよびＤＯＬが一定に保持される場合、ひいては、膝応力ＣＳkは、最高次スパイクモードの複屈折における変化の実質的に唯一の推進要因であろう。
【０１８３】
先に記載された方法は、最高次スパイクモードの複屈折の割合として膝応力ＣＳkを計算する。化学強化カバーガラスに典型的なように、比較的広い製品仕様により、スパイクのＣＳおよびＤＯＬが中程度にまたは著しく変動して差し支えない場合、この方法に問題が生じ得る。
【０１８４】
下記に開示されている膝応力ＣＳkを計算する方法の２つの改善された実施の形態は、ＣＳkの間接的に回復された値がより正確であるように、代理導波モードの複屈折に対するスパイクの変動するＣＳおよびＤＯＬの影響を補正する。ＣＳk測定の精度の改善は、最後の縞の方法により間接的に導出されたＣＳk値の著しい歪み（膝応力誘起複屈折の代理として働く最高次導波モードの複屈折）を補正することによって追求される。
【０１８５】
前記方法の１つの態様において、選択された代理導波モードの複屈折の導関数は、目的の製品に関する公称値からのＣＳ、ＤＯＬ、およびＣＳkの偏差に関して計算される。次に、ＣＳkは、これらの計算されたまたは実験的に導出された導関数と、目標値からのＣＳおよびＤＯＬの対応する測定偏差との積に関連した補正を適用した後、測定された代理モード複屈折から計算される。
【０１８６】
一例において、スパイク形状は、表面から膝の深さまで線形分布を有すると仮定されることがある。これは、一段階法の良好な近似である。相補誤差関数形状のスパイクは、二段階法の良好な近似と考えることができ、ここで、第一段階は、浴中のより低い実質的に非ゼロのカリウム濃度を使用し、第二段階よりも実質的に低いＣＳを形成し、第二段階は、第一段階とほぼ同じかまたはそれより低い温度で、実質的に短いイオン交換時間を有する。プロファイルの特定の形状は、補正の方法に影響せず、補正因子の絶対値にしか影響しない。
【０１８７】
この例において、線形スパイク近似を使用することによって、最後の縞の複屈折を計算した。その製造過程は、約２０質量％のＮａＮＯ3および約８０質量％のＫＮＯ3を有する混合物中の約１．６時間に亘る３８０℃でのイオン交換が施された０．５ｍｍ厚のＣｏｒｎｉｎｇ２３２１ガラスの試料を含む。その目標の公称ＣＳは６７５ＭＰａであり、公称ＤＯＬは９マイクロメートルである。
【０１８８】
表３が図１３に示されており、その表は、ＣＳk、ＣＳ、およびＤＯＬのいくつかの異なる仮定値に関するＴＭおよびＴＥ偏波の両方についての３つの導波モードの計算された実効屈折率を示している。実効屈折率は、例えば、波動方程式を数値的に解くモード解法、または転送行列手法によって、数値計算することができる。そのような方法は、当該技術分野において周知である。
【０１８９】
八番目の列は、三番目の導波モード（モードの指標付けは０から数えられ、それゆえ、三番目の導波モードはＴＭ２／ＴＥ２である）の複屈折を示している。九番目の列は、最高次導波モード（この場合、三番目）の複屈折に対応する抽象圧縮応力ＣＳｎ２を示す。この抽象圧縮応力は、モード複屈折を応力光学係数ＳＯＣで割ることによって得られる。
【０１９０】
最も右側の列は、対応するパラメータの単位変化（すなわち、ＣＳkでは１ＭＰａの変化、表面ＣＳでは１ＭＰａの変化、またはＤＯＬでは１マイクロメートルの変化）による計算された抽象圧縮応力における計算変化を示す。これらは、おおよそ、推進パラメータの変化に関する抽象圧縮応力の導関数として使用できる。そのように計算された導関数が、あるパラメータの増加する側と、同じパラメータの減少する側とは、わずかに異なるであろうことが表３から分かる。これは、導関数を計算するために有限区間を使用するためである。その差は、推定のためにより小さい区間が使用される場合、減少し得る。実際に、パラメータ変化の正の側と負の側からの平均導関数は、かなり良好な補正を行うために、全区間に使用されることがある。
【０１９１】
最高次導波共通モードの複屈折から計算される代理抽象モード圧縮応力をＣＳsurと示す場合、ひいては、膝応力の補正値は、ＣＳ、ＤＯＬ、およびＣＳsurの測定値を使用しても、ＣＳ、ＤＯＬ、ＣＳk、およびＣＳsurの公称値を使用しても、計算することができる。一般に、計算は、形式
2018527282.tif 000068
【０１９２】
を使用することができ、式中、補正値ＣｏｒｒＣＳおよびＣｏｒｒＤＯＬは、それらの公称値からのＣＳspおよびＤＯＬspの導関数と、ＣＳspおよびＤＯＬspの変化に対する代理応力ＣＳsurの対応する感度との積から計算される。本開示において、下付文字のないＣＳが使用される場合、それは、スパイクＣＳspの表面圧縮応力を意味することに留意のこと。上記方法の単純な実施の形態は、方程式：
2018527282.tif 000069
【０１９３】
を使用する。
【０１９４】
上記例において、その方程式は
2018527282.tif 000070
【０１９５】
となる。ＣＳspおよびＤＯＬspのそれらの公称値からの偏差と、対応する補正値ＣｏｒｒＣＳおよびＣｏｒｒＤＯＬとの間の直線関係の先の使用により、ＣＳspおよび／またはＤＯＬspの測定がかなりの確率的誤差（ノイズ）に曝される場合、ＣＳkが、増加した標準偏差を受けやすくなる。ある場合には、その増加した標準偏差は問題となり得る。各補正値と、ＣＳspまたはＤＯＬspのその公称値からの対応する偏差との間の非直線関係を使用して補正の量を制限することは、計算されたＣＳkを安定化させるのに役立ち得る。一例において、補正は、以下によって計算できる：
2018527282.tif 000071
【０１９６】
式中、Δ1およびΔ2は補正の制限値であり、ＣＳspおよびＤＯＬspの値のノイズによる過剰補償を防ぐ。
【０１９７】
前記方法の別の実施の形態において、求められている膝応力ＣＳkおよび代理応力（最後の導波モードの複屈折から計算した）を関連付けるために使用される因子Ｋ3は、表面ＣＳおよびスパイクＤＯＬとともに変動して差し支えなく、よって、代理応力の計算からのＣＳkの抽出値は、様々なＣＳとＤＯＬとの組合せについて、実際に膝応力に良好に一致し得る。
【０１９８】
一例において、前記ＣＳおよびＤＯＬは、１５０ＭＰａの近傍の膝応力、５００ＭＰａの近傍のＣＳ、および１０マイクロメートルの近傍のＤＯＬを有する化学強化試料の光学モードのシミュレーションにおいてわずかしか変動しなかった。次に、シミュレーションにおいて入力された膝応力を、シミュレーションにより計算された代理抽象モード応力で割って、要因Ｋ3がＣＳおよびＤＯＬによりどのように変化したかを見出した。
【０１９９】
図１４Ａは、ＣＳに対するＫ3の計算した依存性（すなわち、Ｋ3対ＣＳ（ＭＰａ））を示す。垂直線は、この例においてＣＳk計算の目的のためにＫ3を定数として近似できるＣＳの範囲を示す。実質的により急勾配（例えば、１００ＭＰａ／マイクロメートルの近傍の勾配）のスパイクに関する他の場合には、Ｋ3を定数として近似できるＣＳの範囲はより狭いであろう。
【０２００】
図１４Ｂは、同じデータから計算されたＣＳに対するＫ3の導関数（ｄＫ3／ｄＣＳ）を示す。これを使用して、補正を適用することによって、応力プロファイルの較正測定（例えば、偏波分析法または屈折率近視野測定による）中に得られた公称Ｋ3値からＫ3値を計算することができる。
【０２０１】
図１５は、ＤＯＬに対するＫ3の依存性を示す。約９．５マイクロメートルより小さいＤＯＬ値では、おそらく、導波モードから漏洩モードに移行する三番目のＴＥモードのために、依存性はより急勾配になる。通常、測定は、その場合にスウィートスポットにはなく、そのような領域は避けられるであろう。
【０２０２】
図１６は、比較的小さくほとんど変化しない導関数の領域、および絶対値で相当増大する、急速に変化する導関数の領域を有する、ＤＯＬに対するスケーリング因子Ｋ3の導関数（ｄＫ3／ｄＤＯＬ）を示す。ＤＯＬに対するＫ3の導関数が絶対値で小さく、ほとんど変化しない領域での作動が、最後の導波モードの複屈折に基づくＣＳkの間接的測定を含む実施の形態に好ましい。
【０２０３】
一例において、Ｋ3の補正値は、以下のように計算できる：
2018527282.tif 000072
【０２０４】
別の例において、Ｋ3の値は、ＣＳとＤＯＬの組合せの行列について、表にすることができ、ＣＳおよびＤＯＬの測定値に対して最も近いＣＳ／ＤＯＬの組合せを選択するアルゴリズムによって、測定中に読み出すことができる。
【０２０５】
前記方法の別の実施の形態において、Ｋ3の値は補正する必要がない。代わりに、ＣＳ、ＤＯＬ、および未補正のＣＳkの組合せの範囲を、品質管理測定中に、ＣＳとＤＯＬが高く、ＣＳkが低い組合せを却下するできるように、いくつかの領域に分けることができる。これは、高いＣＳとＤＯＬの両方が、最高次導波モードの代理方法によって、間接的に測定されたＣＳkを上昇させる傾向にあるという観察を説明する。
【０２０６】
一例において、ＣＳとＤＯＬの仕様の積によって、プロセス空間（プロセスウィンドウ）が定義される。次に、このプロセス空間は、地点（ＣＳｍａｘ、ＤＯＬｍｉｎ）を地点（ＣＳｍｉｎ、ＤＯＬｍａｘ）と関連付ける斜線に対して平行であることが好ましい、２つ以上の区域に分割される。次に、各区域について、部品を拒絶するための理由として、ＣＳkの異なる下限値が使用され、そのように要求されるＣＳk下限値は、一般に、ＣＳの増加およびＤＯＬの増加と共に増加する。別の例において、ＣＳ／ＤＯＬプロセス空間は、条件ＣＳ*ＤＯＬ＝定数、または（ＣＳ−ＣＳknom）*ＤＯＬ＝定数に対応する曲線によって、２つ以上の小区域に分割することができる。
【０２０７】
ここに記載されたような開示の好ましい実施の形態に対する様々な改変が、付随の特許請求の範囲に定義されたような本開示の精神または範囲から逸脱せずに行えることが当業者に明白であろう。それゆえ、本開示は、その改変および変更を、それらが付随の特許請求の範囲およびその同等物の範囲に入るという条件で、包含する。
【０２０８】
以下、本発明の好ましい実施形態を項分け記載する。
【０２０９】
実施形態１
アルカリイオンの内部拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々がモード線および臨界角に関連する移行を含むＴＭモードスペクトルおよびＴＥモードスペクトルを測定する工程、
前記ＴＭおよびＴＥモードスペクトル、または前記アルカリイオンの少なくとも１つの種類の表面濃度の測定を使用して、前記スパイクの表面圧縮応力ＣＳspを決定する工程、
前記移行と該移行に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、
ＴＥおよびＴＭ移行位置の間の差を測定して、複屈折ＢＲの量を決定する工程、および
ＣＳknee＝（ＣＦＤ）（ＢＲ）／ＳＯＣとして膝応力を計算する工程であって、式中、ＳＯＣは応力光学係数であり、ＣＦＤは、０．５と１．５の間の較正係数である工程、
を有してなる方法。
【０２１０】
実施形態２
前記アルカリイオンがＮａおよびＫであり、前記ガラス基板がＬｉを含有し、前記プロファイルの深い領域にＮａが豊富であり、前記浅い領域にＫが豊富である、実施形態１に記載の方法。
【０２１１】
実施形態３
前記深い領域の応力プロファイルを、１．３と４の間の累乗係数を有するベキ乗則により近似する工程をさらに含む、実施形態１に記載の方法。
【０２１２】
実施形態４
前記層の深さＤＯＬspが、前記ＴＭモードスペクトルのモード線のみを使用して計算される、実施形態１に記載の方法。
【０２１３】
実施形態５
前記層の深さＤＯＬspが、前記ＴＭモードスペクトルのモード線の少なくとも３つを使用して計算される、実施形態１に記載の方法。
【０２１４】
実施形態６
アルカリイオンの内部拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々が、前記スパイク領域に関連するモード線、全反射（ＴＩＲ）の部分、前記基板の前記深い領域に光結合がある部分反射の部分、および臨界角に関連する、前記２つの部分の間の移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記ＴＭおよびＴＥモードスペクトルの少なくとも一方のスパイク領域の複数のモード線を使用して、前記スパイクの応力勾配ｓσを決定する工程、
前記移行と該移行に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、および
関係式：
ＣＳknee＝ＣＳsp＋（ＣＦ）（Ｓσ）（ＤＯＬsp）
を使用して、表面圧縮応力ＣＳsp、応力勾配ｓσ、および前記スパイクの層の深さＤＯＬspを使用して、膝での圧縮応力ＣＳkneeの量を計算する工程であって、ＣＦは絶対値で０．５から２の範囲にある較正因子である工程、
を有してなる方法。
【０２１５】
実施形態７
前記アルカリイオンがＮａおよびＫであり、前記ガラス基板がＬｉを含有し、前記プロファイルの深い領域にＮａが豊富であり、前記浅い領域にＫが豊富である、実施形態６に記載の方法。
【０２１６】
実施形態８
前記応力勾配ｓσを決定する工程が、前記ＴＥモードスペクトルおよび前記ＴＭモードスペクトルの各々の２つの最低次モード線を使用して行われる、実施形態６に記載の方法。
【０２１７】
実施形態９
前記応力勾配ｓσを決定する工程が、前記ＴＥモードスペクトルおよび前記ＴＭモードスペクトルの少なくとも一方の３つ以上のモード線を使用して行われる、実施形態６に記載の方法。
【０２１８】
実施形態１０
前記応力勾配ｓσを決定する工程が、線形回帰を使用するか、またはモード線の対を使用した平均化法によって、行われる、実施形態６に記載の方法。
【０２１９】
実施形態１１
前記層の深さＤＯＬspが、前記ＴＭモードスペクトルの前記モード線および前記移行のみを使用して計算される、実施形態６に記載の方法。
【０２２０】
実施形態１２
アルカリイオンの拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々が、前記スパイク領域に関連するモード線、全反射（ＴＩＲ）の部分、前記基板の前記深い領域に光結合がある部分反射の部分、および臨界角に対応する、前記２つの部分の間の移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記移行と該移行に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、
2018527282.tif 000073
【０２２１】
により与えられる応力誘起複屈折ＢＲを推測する工程であって、式中、
2018527282.tif 000074
【０２２２】
は最高共通次のＴＥスパイクモードの実効屈折率であり、
2018527282.tif 000075
【０２２３】
は最高共通次のＴＭスパイクモードの実効屈折率である工程、および
ＣＳknee＝（ＣＦＤ）（ＢＲ）／ＳＯＣとして膝応力を計算する工程であって、ＳＯＣは応力光学係数であり、ＣＦＤは０．５と１．５の間の較正因子である工程、
を有してなる方法。
【０２２４】
実施形態１３
前記アルカリイオンがＮａおよびＫであり、前記ガラス基板がＬｉを含有し、前記プロファイルの深い領域にＮａが豊富であり、前記浅い領域にＫが豊富である、実施形態１２に記載の方法。
【０２２５】
実施形態１４
前記層の深さＤＯＬspが、前記ＴＭモードスペクトルの前記モード線および前記移行のみを使用して計算される、実施形態１２に記載の方法。
【０２２６】
実施形態１５
アルカリイオンの拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々がモード線および臨界角に対応する移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記移行領域と該移行領域に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、
前記ＴＥおよびＴＭ移行位置の間の差を測定して、複屈折ＢＲの量を決定する工程であって、ＢＲが、
2018527282.tif 000076
【０２２７】
により与えられ、式中、
2018527282.tif 000077
【０２２８】
は最高共通次のＴＥスパイクモードの実効屈折率であり、
2018527282.tif 000078
【０２２９】
は最高共通次のＴＭスパイクモードの実効屈折率である工程、および
方程式：
ＣＳk＝Ｋ3×ＢＲ／ＳＯＣ
を使用して、ＣＳkとして膝応力を計算する工程であって、ＳＯＣは応力光学係数であり、Ｋ3は、０．２と２の間にある較正因子である工程、
を有してなる方法。
【０２３０】
実施形態１６
前記アルカリイオンがＮａおよびＫであり、前記ガラス基板がＬｉを含有し、前記プロファイルの深い領域にＮａが豊富であり、前記浅い領域にＫが豊富である、実施形態１５に記載の方法。
【０２３１】
実施形態１７
前記層の深さＤＯＬspが、前記ＴＭモードスペクトルのモード線のみを使用して計算される、実施形態１５に記載の方法。
【０２３２】
実施形態１８
前記層の深さＤＯＬspが、前記ＴＭモードスペクトルの少なくとも３つのモード線を使用して計算される、実施形態１５に記載の方法。
【０２３３】
実施形態１９
アルカリイオンの拡散により形成され、上面と本体、該上面に直接隣接した応力の浅いスパイク領域、および膝で該スパイク領域と交差する、該本体内のゆっくりと変化する応力の深い領域を有する化学強化ガラス基板の応力プロファイルを特徴付ける方法において、
前記ガラス基板のＴＭモードスペクトルおよびＴＥモードスペクトルであって、各々が、前記スパイク空間領域に関連するモード線、全反射（ＴＩＲ）の部分、前記基板の前記深い領域に光結合がある部分反射の部分、および臨界角に対応関連する、前記２つの部分の間の移行を含むＴＭモードスペクトルおよびＴＥモードスペクトルを測定する工程、
前記ＴＭおよびＴＥモードスペクトルの少なくとも一方、または前記表面に隣接してあるアルカリイオンの少なくとも１種類の表面濃度の測定のいずれかを使用して、前記スパイクの表面圧縮応力ＣＳspを決定する工程、
前記移行領域と該移行領域に最も隣接したモード線との間の距離を使用して非整数モード計数を得ることを含み、前記ＴＭおよびＴＥモードスペクトルの少なくとも一方のモード線を使用して、前記スパイクの層の深さＤＯＬspを計算する工程、
前記ＴＥおよびＴＭ移行位置の間の差を測定して、複屈折ＢＲの量を決定する工程であって、ＢＲが、
2018527282.tif 000079
【０２３４】
により与えられ、式中、
2018527282.tif 000080
【０２３５】
は最高共通次のＴＥスパイクモードの実効屈折率であり、
2018527282.tif 000081
【０２３６】
は最高共通次のＴＭスパイクモードの実効屈折率である工程、および
方程式：
2018527282.tif 000082
【０２３７】
を使用して、ＣＳkとして膝応力を計算する工程であって、式中、ＣＳsurは代理応力ＣＳsur＝ＢＲ／ＳＯＣであり、ＳＯＣは応力光学係数を表し、
2018527282.tif 000083
【０２３８】
は、ＣＳk、ＣＳsur、ＣＳsp、およびＤＯＬの公称値である工程、
を有してなる方法。
【符号の説明】
【０２３９】
２０    平面イオン交換基板
２１    本体
２２    上面
５０    測定モードスペクトル
【図１Ａ】
2018527282.tif 000095
【図１Ｂ】
2018527282.tif 000096
【図１Ｃ】
2018527282.tif 000097
【図２】
2018527282.tif 000098
【図３Ａ】
2018527282.tif 000099
【図３Ｂ】
2018527282.tif 000100
【図４】
2018527282.tif 000101
【図５】
2018527282.tif 000102
【図６Ａ】
2018527282.tif 000103
【図６Ｂ】
2018527282.tif 000104
【図６Ｃ】
2018527282.tif 000105
【図６Ｄ】
2018527282.tif 000106
【図７Ａ】
2018527282.tif 000107
【図７Ｂ】
2018527282.tif 000108
【図７Ｃ】
2018527282.tif 000109
【図８Ａ】
2018527282.tif 000110
【図８Ｂ】
2018527282.tif 000111
【図９Ａ】
2018527282.tif 000112
【図９Ｂ】
2018527282.tif 000113
【図１０Ａ】
2018527282.tif 000114
【図１０Ｂ】
2018527282.tif 000115
【図１１】
2018527282.tif 000116
【図１２】
2018527282.tif 000117
【図１３】
2018527282.tif 000118
【図１４Ａ】
2018527282.tif 000119
【図１４Ｂ】
2018527282.tif 000120
【図１５】
2018527282.tif 000121
【図１６】
2018527282.tif 000122
【国際調査報告】
2018527282.tif 000123
2018527282.tif 000124